(57)【要約】      （修正有）【課題】フィルタ特性の劣化を抑制することができる中空パッケージを有する弾性波デバイスの構造及びその製造方法を提供する。【解決手段】基板１０と、基板１０上に形成された弾性波素子の機能部である電極１２と、基板１０上に前記弾性波素子を囲むように形成され、前記弾性波素子の上面より高い上面を有する環状金属層２６と、環状金属層２６上に、前記弾性波素子の機能部上が中空部となるように形成された樹脂蓋体３０と、を備える。中空構造の側壁を金属で、蓋体を樹脂でそれぞれ形成することにより、電極の腐食を抑制し、フィルタ特性の劣化を抑制することができる。【選択図】図４
2013258676.tif 000002
【特許請求の範囲】
【請求項１】
基板と、  前記基板上に形成された弾性波素子と、  前記基板上に前記弾性波素子を囲むように配置され、前記弾性波素子の上面より高い上面を有する環状金属層と、  前記環状金属層上に、前記弾性波素子の機能部上が中空部となるように形成された樹脂蓋体と、  を備えることを特徴とする弾性波デバイス。
【請求項２】
前記樹脂蓋体は、非感光性樹脂を含むことを特徴とする請求項１に記載の弾性波デバイス。
【請求項３】
前記樹脂蓋体は、  前記環状金属層と接触するエポキシ系の第１樹脂層と、  前記第１樹脂層上に形成されたポリイミド系の第２樹脂層と、を含むことを特徴とする請求項２に記載の弾性波デバイス。
【請求項４】
前記基板上における前記環状金属層の内側に形成され、前記弾性波素子と電気的に接続された配線層を備えることを特徴とする請求項１〜３のいずれか１項に記載の弾性波デバイス。
【請求項５】
前記樹脂蓋体に形成された貫通孔に設けられ、前記配線層と接続された貫通電極を備えることを特徴とする請求項４に記載の弾性波デバイス。
【請求項６】
前記配線層の厚みは、前記環状金属層の厚みとほぼ等しいことを特徴とする請求項４または５に記載の弾性波デバイス。
【請求項７】
基板上に弾性波素子を形成する工程と、  前記基板上に、前記弾性波素子を囲むように、前記弾性波素子の上面より高い上面を有する環状金属層を形成する工程と、  前記環状金属層上に、前記弾性波素子の機能部上が中空部となるように樹脂蓋体を形成する工程と、  を備えることを特徴とする弾性波デバイスの製造方法。
【請求項８】
前記樹脂蓋体を形成する工程は、前記環状金属層の上面に非感光性の樹脂シートを配置する工程を含むことを特徴とする請求項７に記載の弾性波デバイスの製造方法。
【請求項９】
前記樹脂蓋体を形成する工程の前に、前記基板上における前記環状金属層の内側に、前記弾性波素子と電気的に接続された配線層を形成する工程と、  前記樹脂蓋体に選択的に貫通孔を形成する工程と、  前記貫通孔に、前記配線層と接続された貫通電極を形成する工程と、  を備えることを特徴とする請求項７または８に記載の弾性波デバイスの製造方法。
【請求項１０】
前記基板上に形成され、前記弾性波素子の上面より高い上面を有する入力用配線層と、前記基板上に形成され、前記弾性波素子の上面より高い上面を有する出力用配線層と、前記環状金属層上に、前記弾性波素子の機能部上が中空部となるように形成された蓋体樹脂部分と、前記蓋体樹脂部分の前記基板側である第一主面上に形成された前記環状金属層と導通する第一パターンと、前記第一主面上に形成された前記入力用配線層と導通する第二パターンと、前記第一主面上に形成された前記出力用配線層と導通する第三パターンと、前記蓋体樹脂部分の前記基板の逆側である第二主面上に形成された前記第一パターンと導通するグランド端子と、前記第二主面上に形成された前記第二パターンと導通する入力端子と、前記第二主面上に形成された前記第三パターンと導通する出力端子と、を有する請求項１に記載の弾性波デバイス。
【請求項１１】
前記蓋体樹脂部分は液晶ポリマーからなる樹脂を含む請求項１０に記載の弾性波デバイス。
【請求項１２】
前記入力端子又は出力端子は、前記第一パターンと、第二又は第三パターンとの間に形成された領域を覆うことを特徴とする請求項１０又は１１に記載の弾性波デバイス
【請求項１３】
前記基板上に、前記弾性波素子の上面より高い上面を有する入力用配線層を形成する工程と、前記基板上に、前記弾性波素子の上面より高い上面を有する出力用配線層を形成する工程と、前記環状金属層上に、前記弾性波素子の機能部上が中空部となるように蓋体樹脂部分を形成する工程と、前記蓋体樹脂部分の前記基板側である第一主面上に、前記環状金属層と導通する第一パターンを形成する工程と、前記第一主面上に、前記入力用配線層と導通する第二パターンを形成する工程と、前記第一主面上に、前記出力用配線層と導通する第三パターンを形成する工程と、前記蓋体樹脂部分の前記基板の逆側である第二主面上に、前記第一パターンと導通するグランド端子を形成する工程と、前記第二主面上に、前記第二パターンと導通する入力端子を形成する工程と、前記第二主面上に、前記第三パターンと導通する出力端子を形成する工程と、を有する請求項７に記載の弾性波デバイスの製造方法。 
【発明の詳細な説明】
【技術分野】
【０００１】
本発明は、中空パッケージ構造を有する弾性波デバイス及びその製造方法に関する。
【背景技術】
【０００２】
移動体通信機器等に使用されるデュプレクサ或いはフィルタとして、弾性波デバイス（例えば、弾性表面波（ＳＡＷ：Surface Acoustic Wave）デバイス、圧電薄膜共振器（ＦＢＡＲ：Film Bulk Acoustic Resonator）デバイス等）が広く使用されている。また、これらのデバイスにおける小型化のために、基板上に形成された弾性波素子を樹脂により被覆し、当該樹脂をパッケージの代わりとして利用する所謂ウエハレベルパッケージが開発されている。このとき、弾性波素子の特性を維持するために、弾性波素子の機能部上に中空部（空洞）を設ける所謂中空パッケージ構造が採用されている（例えば、特許文献１及び２を参照）。そして、かかる封止用の樹脂としては、そのパターニングを容易にするために、感光性樹脂を用いることが一般的である。
【先行技術文献】
【特許文献】
【０００３】
【特許文献１】国際公開２００６−００６３４３号公報
【特許文献２】特開２０１０−２７８９７２号公報
【発明の概要】
【発明が解決しようとする課題】
【０００４】
前述の如き、従来の弾性波デバイスでは、気密封止用の蓋（カバー）として用いられる感光性樹脂に含まれているハロゲンイオンが、ＰＣＴ（Pressure Cooker Test）試験などの際に高温水蒸気等により抽出され、ハロゲンガスが発生してしまう場合があった。その結果、ハロゲンガスが弾性波素子に付着して電極金属などの腐食を引き起こし、フィルタ特性の劣化が生じてしまうという課題があった。  
【０００５】
本発明は上記の課題に鑑みなされたものであり、中空パッケージ構造を有する弾性波デバイスにおいて、フィルタ特性の劣化を抑制することを目的とする。
【課題を解決するための手段】
【０００６】
本発明は、基板と、前記基板上に形成された弾性波素子と、前記基板上に前記弾性波素子を囲むように配置され、前記弾性波素子の上面より高い上面を有する環状金属層と、前記環状金属層上に、前記弾性波素子の機能部上が中空部となるように形成された樹脂蓋体と、を備えることを特徴とする弾性波デバイスである。  
【０００７】
上記構成において、前記樹脂蓋体は、非感光性樹脂を含む構成とすることができる。  
【０００８】
上記構成において、前記樹脂蓋体は、前記環状金属層と接触するエポキシ系の第１樹脂層と、前記第１樹脂層上に形成されたポリイミド系の第２樹脂層と、を含む構成とすることができる。  
【０００９】
上記構成において、前記基板上における前記環状金属層の内側に形成され、前記弾性波素子と電気的に接続された配線層を備える構成とすることができる。  
【００１０】
上記構成において、前記樹脂蓋体に形成された貫通孔に設けられ、前記配線層と接続された貫通電極を備える構成とすることができる。  
【００１１】
上記構成において、前記配線層の厚みは、前記環状金属層の厚みとほぼ等しい構成とすることができる。かかる構成によれば、配線層と環状金属層を同時に形成することができるため、プロセスを簡略化することができる。  
【００１２】
上記構成において、前記基板上に形成され、前記弾性波素子の上面より高い上面を有する入力用配線層と、前記基板上に形成され、前記弾性波素子の上面より高い上面を有する出力用配線層と、前記環状金属層上に、前記弾性波素子の機能部上が中空部となるように形成された蓋体樹脂部分と、前記蓋体樹脂部分の前記基板側である第一主面上に形成された前記環状金属層と導通する第一パターンと、前記第一主面上に形成された前記入力用配線層と導通する第二パターンと、前記第一主面上に形成された前記出力用配線層と導通する第三パターンと、前記蓋体樹脂部分の前記基板の逆側である第二主面上に形成された前記第一パターンと導通するグランド端子と、前記第二主面上に形成された前記第二パターンと導通する入力端子と、前記第二主面上に形成された前記第三パターンと導通する出力端子と、を有する構成とすることができる。  
【００１３】
上記構成において、前記蓋体樹脂部分は液晶ポリマーからなる樹脂を含む構成とすることができる。
【００１４】
上記構成において、前記入力端子又は出力端子は、前記第一パターンと、第二又は第三パターンとの間に形成された領域を覆う構成とすることができる。
【００１５】
本発明は、前記基板上に弾性波素子を形成する工程と、前記基板上に、前記弾性波素子を囲むように、前記弾性波素子の上面より高い上面を有する環状金属層を形成する工程と、前記環状金属層上に、前記弾性波素子の機能部上が中空部となるように樹脂蓋体を形成する工程と、を備えることを特徴とする弾性波デバイスの製造方法である。  
【００１６】
上記構成において、前記樹脂蓋体を形成する工程は、前記環状金属層の上面に非感光性の樹脂シートを配置する工程を含む構成とすることができる。  
【００１７】
上記構成において、前記樹脂蓋体を形成する工程の前に、前記基板上における前記環状金属層の内側に、前記弾性波素子と電気的に接続された配線層を形成する工程と、前記樹脂蓋体に選択的に貫通孔を形成する工程と、前記貫通孔に、前記配線層と接続された貫通電極を形成する工程と、を備える構成とすることができる。  
【００１８】
上記構成において、前記基板上に、前記弾性波素子の上面より高い上面を有する入力用配線層を形成する工程と、前記基板上に、前記弾性波素子の上面より高い上面を有する出力用配線層を形成する工程と、前記環状金属層上に、前記弾性波素子の機能部上が中空部となるように蓋体樹脂部分を形成する工程と、前記蓋体樹脂部分の前記基板側である第一主面上に、前記環状金属層と導通する第一パターンを形成する工程と、前記第一主面上に、前記入力用配線層と導通する第二パターンを形成する工程と、前記第一主面上に、前記出力用配線層と導通する第三パターンを形成する工程と、前記蓋体樹脂部分の前記基板の逆側である第二主面上に、前記第一パターンと導通するグランド端子を形成する工程と、前記第二主面上に、前記第二パターンと導通する入力端子を形成する工程と、前記第二主面上に、前記第三パターンと導通する出力端子を形成する工程と、を有する構成とすることができる。
【発明の効果】
【００１９】
本発明によれば、中空パッケージ構造を有する弾性波デバイスにおいて、フィルタ特性の劣化を抑制することができる。
【図面の簡単な説明】
【００２０】
【図１】弾性波デバイスの製造方法を示す図（その１）である。
【図２】弾性波デバイスの製造方法を示す図（その２）である。
【図３】弾性波デバイスの製造方法を示す図（その３）である。
【図４】弾性波デバイスの製造方法を示す図（その４）である。
【図５】弾性波デバイスの上面図である。
【図６】実施例２にかかる弾性波デバイスを示す図である。
【図７】実施例２にかかる弾性波デバイスの蓋体を示す図である。
【図８】実施例２にかかる弾性波デバイスの素子基板を示す図である。
【図９】実施例２にかかる弾性波デバイスの製造方法を示す図である。
【発明を実施するための形態】
【実施例１】
【００２１】
図１〜図４は、実施例１に係る弾性波デバイスの製造工程を示す断面模式図である。ここでは、弾性表面波（ＳＡＷ）素子を形成する場合を例に説明を行う。最初に、図１（ａ）に示すように、基板１０上に電極１２及び配線１４を形成する。基板１０には、例えばタンタル酸リチウム（ＬｉＴａＯ３（ＬＴ））、ニオブ酸リチウム（ＬｉＮｂＯ３（ＬＮ））等を用いることができる。電極１２は、ＳＡＷ素子における櫛形電極（ＩＤＴ：Interdigital Transducer）や反射電極等の電極パターンであり、配線１４は、これらの電極パターンと接続された配線パターンである。電極１２及び配線１４には、例えば基板１０側からアルミニウム（Ａｌ）及び銅（Ｃｕ）を積層した金属膜を用いることができ、その厚みは例えば３５０ｎｍとすることができる。電極１２及び配線１４の形成は、蒸着法またはスパッタリング法により金属膜を成膜した後、所望の形状にドライエッチングすることで行うことができる。また、ドライエッチングに代えてリフトオフ法を用いることもできる。  
【００２２】
次に、図１（ｂ）に示すように、電極１２、配線１４の表面を含む基板１０の上面に、保護膜１６を形成する。保護膜１６は、電極１２ならびに配線１４を腐食などから保護するための絶縁膜であり、最終的には電極１２ならびに配線１４の表面に残存する。保護膜１６には、例えば酸化シリコン（ＳｉＯ２）または窒化シリコン（ＳｉＮ）等のケイ素系化合物を用いることができる。  
【００２３】
次に、図１（ｃ）に示すように、後述の配線層２４及び環状金属層２６を形成すべき領域が開口部となるように、基板１０上に第１レジスト１８を選択的に形成する。第１レジスト１８は、後に中空部となるべき電極１２の上部にも形成される。第１レジスト１８には、例えばネガ型の感光性レジストを用い、露光によりパターン形成を行うことができる。第１レジスト１８の形成後、第１レジスト１８の開口部に存在する保護膜１６を除去する。これにより、基板１０及び配線１４の表面の一部が露出する。  
【００２４】
次に、図１（ｄ）に示すように、基板１０、配線１４及び第１レジスト１８の上面に、シード層２０を形成する。シード層２０としては、例えば、基板１０側からチタン（Ｔｉ）及び銅（Ｃｕ）を順に積層した金属膜を用いることができる。  
【００２５】
次に、図２（ａ）に示すように、シード層２０上の領域のうち、パッケージの完成時に中空となる領域に、第２レジスト２２を選択的に形成する。第２レジスト２２は、電極１２の上部を含む領域に形成され、配線１４ならびに後述する配線層２４及び環状金属層２６を形成すべき領域にシード層２０が表出されるように選択的に形成される。第２レジスト２２には、例えば第１レジストと同じネガ型の感光性レジストを用いることができる。  
【００２６】
次に、図２（ｂ）に示すように、シード層２０を電極として用いて、また、第２レジスト２２をマスクとして、金属メッキを行い、配線１４上のシード層２０上に配線層２４を、基板１０上のシード層２０上に環状金属層２６をそれぞれ形成する。配線層２４及び環状金属層２６には、例えば銅（Ｃｕ）等の金属を用いることができ、その厚みは電極１２より大きく（例えば、６５０ｎｍ）なるようにする。配線層２４及び環状金属層２６の形成は、例えば蒸着法及びリフトオフ法を用いて行うことができる。配線層２４の上面は、その下に位置する配線１４の分だけ、環状金属層２６の上面に比べて高い位置に形成されるが、後述の樹脂封止工程の際に、上記の段差は吸収される。  
【００２７】
次に、図２（ｃ）に示すように、第１レジスト１８及び第２レジスト２２を除去する。これにより、電極１２の上部を含む基板１０上の領域に、中空部が選択的に形成される。  
【００２８】
図１（ａ）〜図２（ｃ）に示される弾性波デバイスの製造工程は、所謂ウェハレベルで実施される。このため、図
２（ｃ）に示した工程の後には、図３（ａ）に示すように、同一圧電基板１０上に、複数個（此処では３個）の弾性波デバイスの活性領域が並んで形成される。  
【００２９】
次に、図３（ａ）に示すように、配線層２４及び環状金属層２６の上部に、メッキ法により金属層２８を形成する。金属層２８には、例えば基板側からニッケル（Ｎｉ）及び銅（Ｃｕ）が順に積層された金属膜を用いることができ、その厚みは例えば２０μｍとすることができる。  
【００３０】
次に、図３（ｂ）に示すように、配線層２４及び環状金属層２６の上部の金属層２８の表面に、樹脂蓋体３０となる樹脂シートを貼り付ける。樹脂シートは、非感光性の樹脂を材料とすることが好ましい。本実施例では、樹脂蓋体３０（樹脂シート）が二重構造となっており、基板１０に近い第１樹脂層３２（下側）には例えばエポキシ系樹脂を、基板１０から遠い第２樹脂層３４（上側）には例えばポリイミド系樹脂を用いることができる。樹脂蓋体３０によりラミネート封止を行うことで、電極１２（弾性波素子の機能部）上の領域が中空となり、ウェハレベルの中空パッケージ構造が形成される。当該工程において、配線層２４及び環状金属層２６の段差が、樹脂蓋体３０により吸収される（以降の工程図では、配線層２４及び環状金属層２６の上面を平坦化して図示する）。樹脂蓋体３０の厚みは、例えば８０μｍとすることができる。また、第１樹脂層３２の厚みは、例えば２０μｍとすることができる。  
【００３１】
次に、図３（ｃ）に示すように、配線層２４の上部に位置する樹脂蓋体３０に、貫通孔４０を選択的に形成する。貫通孔の形成は、例えばレーザにより行うことができる。配線層２４が金属であるため、レーザによる配線層２４の損傷は限定的である。  
【００３２】
次に、図４（ａ）に示すように、貫通孔４０の内部に金属バンプ４２を形成する。金属バンプ４２の形成は、例えばペースト状の錫（Ｓｎ）銀（Ａｇ）半田を印刷法により貫通孔４０に塗布し、リフローすることにより行うことができる。金属バンプ４２は、配線層２４を介して電極１２と電気的に接続される。これにより、電極１２とパッケージ外部との電気的接続を図ることができる。  
【００３３】
次に、図４（ｂ）に示すように、ダイシングにより弾性波デバイスを個片化する。ダイシングライン上には、環状金属層２６及び配線層２４が形成されていないため、ダイシングは基板１０及び樹脂蓋体３０を切断することにより行うことができる。かかる切断方法としては、例えば、所謂ブレードダイシング法を適用することができる。  
【００３４】
図５（ａ）は、以上の様な製造工程を経て製造され、個片化された弾性波デバイスの断面図であり、図５（ｂ）はその上面図である。図５（ａ）の断面は、図５（ｂ）に於ける線Ａ−Ａの於ける断面を示している（電極指の方向及び各部の寸法等については、模式的に示すものとする）。図５（ｂ）は、樹脂蓋体３０透過して見た図であり、中空部に対応する領域を白地で示し、金属部分をハッチで示している。本発明による弾性波デバイスは、圧電基板１０と、当該圧電基板１０上に形成された電極１２、配線１４を含む弾性波素子、当該圧電基板１０上にあって前記弾性波素子を囲繞して配設された環状金属層２６、前記環状金属層２６上に前記弾性波素子上に中空部を形成して配設された樹脂蓋体３０、ならびに樹脂蓋体３０を貫通し、且つ前記配線１４に接続された金属バンプ４２などを具備している。電極１２及びその上部の中空部は、環状金属層２６と、樹脂シートからなる樹脂蓋体３０により封止されている。  
【００３５】
実施例１に係る弾性波デバイスによれば、ウェハレベルの中空パッケージ構造において、側壁が環状金属層２６で、蓋体が樹脂蓋体３０で、それぞれ形成されている。側壁に環状金属層２６を用いることで、感光性樹脂を用いなくとも、環状金属層のパターニングを行うことができる。これにより、感光性樹脂に含まれるハロゲンイオンを原因とする電極１２の腐食を抑制し、フィルタ特性の劣化を抑制することができる。より具体的には、フィルタの耐湿性を向上させることができる。  
【００３６】
また、側壁と蓋体の両方を金属とするのではなく、蓋体を樹脂蓋体３０で形成することにより、基板１０と金属の熱膨張率の差による応力の発生を低減し、基板１０におけるクラックの発生を抑制することができる。また、蓋体が樹脂蓋体３０であるため、貫通孔４０をレーザにより任意の位置に形成することができる。これにより、環状金属層２６の内側に位置する配線層２４に対しても、外部と直接電気的接続を行うことができ、設計の自由度を高めることができる。  
【００３７】
また、樹脂蓋体３０として非感光性樹脂を含む材料または非感光性樹脂のみからなる材料を使用することにより、感光性樹脂に含まれるハロゲンイオンを原因とする電極１２の腐食を更に抑制することができる。前述のように貫通孔４０をレーザにより形成する方法であれば、樹脂蓋体３０として非感光性樹脂を用いた場合でも、貫通孔４０の形成を容易に行うことができる。  
【００３８】
実施例１において、樹脂蓋体３０は１種類の樹脂により形成されていてもよいが、２層構造の樹脂を用いることがより好ましい。具体的には、配線層２４及び環状金属層２６と接触する第１樹脂層３２に、金属との密着性に優れた樹脂（例えば、エポキシ系樹脂）を用い、その上の第２樹脂層３４に、硬化性に優れた樹脂（例えば、ポリイミド系樹脂）を用いることが好ましい。これにより、蓋体と側壁の密着性を向上させると共に、中空構造の維持を容易にすることができ、弾性波デバイスの信頼性を更に向上させることができる。  
【００３９】
また、実施例１において、配線層２４及び環状金属層２６の厚さは異なっていてもよいが、ほぼ同じであることがより好ましい。配線層２４及び環状金属層２６の厚みを実質的に等しくすることにより、両者を同一工程で一括して形成することができ、工程数を削減することができる。
【実施例２】
【００４０】
図６(a)は、実施例２にかかる弾性波デバイス２００を示す図である。弾性波デバイス２００は、素子基板１００と蓋体３６０からなる。図６(ｂ)は、図６(a)に示した点線で囲まれた部分の拡大図を示している。図６(a)は、前記実施例１における図５（a）に相当する断面を示しており、対応する部位には同じ参照番号を付している。図６(a)に示すように、基板１０上に空隙９０を形成するように配置される蓋体樹脂部分３６の、基板１０側である第一主面上には、金属、例えば銅（Ｃｕ）からなる第一パターン７２、第二パターン５２、第三パターン６２が形成されている。基板１０とは逆側となる蓋体樹脂部分３６の第二主面上には、入力端子５０、出力端子６０、グランド端子７０が形成されている。第一パターン７２はグランド端子７０と、第二パターン５２は入力端子５０と、第三パターン６２は出力端子６０と、それぞれ蓋体樹脂部分３６を貫通する複数のビア８０を介して導通している。ビア８０は、例えば銅により形成することができる。ここで主面とは、略直方体形状である蓋体樹脂部分３６及び蓋体３６０の外形の六面のうち最も面積の広い二面をいい、かかる二面を第一主面、第二主面と呼ぶこととする。  
【００４１】
一方、基板１０上には、配線１４、弾性波素子となる電極（図示なし）、及び、環状金属層２６が形成されている。配線１４上には、入力用配線層５４、出力用配線層６４、グランド用配線層７４が形成されている。配線層５４、６４、７４は配線１４上に形成されているため、配線層５４、６４、７４の上面は、電極（図示なし）である弾性波素子の上面よりも高い位置に形成されている。第一パターン７２は環状金属層２６及びグランド用配線層７４と、第二パターン５２は入力用配線層５４と、第三パターン６２は出力用配線層６４と、それぞれ金錫（Ａｕ-Ｓｎ）半田ASを介して接合され、導通している。第一パターン７２、第二パターン５２、第三パターン６２、環状金属層２６、入力用配線層５４、出力用配線層６４、及びグランド用配線層７４上は、ニッケル（Ｎｉ）膜Niがメッキ法等により形成されている。ニッケル膜の厚みは、例えば１０μｍとすることができる。銅とニッケルは密着がよく、ニッケルと金錫は密着がよいため、Ｃｕ／Ｎｉ／Ａｕ-Ｓｎ／Ｎｉ／Ｃｕの層構成で接合することで、弾性波デバイス２００の信頼性が向上する。また、配線層５４、６４、７４は配線１４上に形成されるため、基板１０上に形成される環状金属層２６よりも配線１４の厚み分高く形成されるが、図６（ｂ）に示すように、金錫半田ASにより、高さの差は吸収される。  
【００４２】
図７は実施例２にかかる弾性波デバイスの蓋体３６０を示す。図７(a)は蓋体３６０の第二主面を示し、図７（ｂ）は蓋体３６０の第一主面を示し、図７（ｃ）は図７（a）及び図７（ｂ）のＢ−Ｂ断面図を示す。図７(a)に示すように、蓋体樹脂部分３６の第二主面上に、入力端子５０、出力端子６０、グランド端子７０が形成されている。図７（ｂ）は、蓋体３６０を、図７(a)の裏から見た図である。図７（ｂ）に示すように、基板１０と対向する蓋体樹脂部分３６の主面上に、第一パターン７２、第二パターン５２、第三パターン６２が形成されている。第一パターン７２が蓋体樹脂部分３６の大部分を覆い、第一パターン７２と環状金属層２６は、Ｃｕ／Ｎｉ／Ａｕ−Ｓｎ／Ｎｉ／Ｃｕの層構成で密着するため、弾性波デバイスの耐湿性を高めることができる。図７（ｃ）に示すように、第一パターン７２はグランド端子７０と、第二パターン５２は入力端子５０と、第三パターン６２は出力端子６０と、それぞれ蓋体樹脂部分３６を貫通するビア８０を介して導通している。  
【００４３】
図７（a）〜（ｃ）からわかるように、端子５０，６０，７０のパターンのそれぞれと、第一乃至第三パターンのそれぞれは、絶縁を確保するために物理的に分離して形成されているため、外気から蓋体樹脂部分３６を透過して図６（a）に示す空隙９０へ侵入してくる水分等を防ぐことができない。特に、銅やアルミニウムからなるＩＤＴは水分による劣化に弱い。よって、耐湿性を高めるために、耐湿性の高い樹脂である液晶ポリマー（ＬＣＰ）を用いて蓋体樹脂部分３６を形成することが望ましい。  
【００４４】
図７（a）,(b)に示すように、蓋体３６０を平面視した場合に、入力端子５０及び出力端子６０は、図７（ｃ）に示す第二パターン５２及び第三パターン６２が第一パターン７２と絶縁を確保するための領域５６７を完全に覆う構成となっている。蓋体樹脂部分３６の膜厚は、例えば２５μｍと、薄く形成される場合がるため、たとえ耐湿性に優れるＬＣＰを用いたとしても、より耐湿性を確保することが望ましいからである。つまり、耐湿性を向上させるために、図７(a)に示す端子が形成されない領域（樹脂が剥き出しの部分）から、領域５６７までの最短距離は、できるだけ長く確保することが望ましい。このような構成により、金属で完全に囲んで封止する気密封止の耐湿性により近づけることができる。  
【００４５】
図８は、実施例２にかかる弾性波デバイスの蓋体３６０以外の構成を示す図であり、かかる構成を便宜的に素子基板１００とする。図８に示すように、基板１０上には、配線１４と、配線１４により接続された弾性波素子である複数の電極１２が形成されている。配線１４及び電極１２の高さは、実施例１と同様に、例えば、３５０nmとすることができる。なお、図８に示す複数の電極１２は所謂ラダー型フィルタを構成している。図８(a)のＣ−Ｃ断面図である図８(b)に示すように、配線１４の上に、入力用配線層５４、出力用配線層６４、グランド用配線層７４が形成されている。配線層５４，６４，７４の高さは、例えば、２０μｍとすることができる。配線１４と電極１２は同等の高さであるため、入力用配線層５４、出力用配線層６４、グランド用配線層７４の高さは電極１２よりなる弾性波素子の高さよりも高く形成される。また基板１０上に、配線１４、電極１２を囲うように環状金属層２６が形成されている。環状金属層２６の高さは、例えば、２０μｍとすることができ、弾性波素子の高さより高く形成される。配線層５４，６４，７
４の高さと、環状金属層２６の高さを、２０μｍとした場合、配線14上に形成される配線層５４，６４，７４の高さの方が、環状金属層２６の高さよりも高くなる。  
【００４６】
図６〜図８から明らかなように、実施例２にかかる弾性波デバイスは、入力用配線層５４と第二パターン５２、出力用配線層６４と第三パターン６２、及び、グランド用配線層７４及び環状金属層２６と第一パターン７２とが、金錫半田ASを介して、電気的に導通するよう接合されている。  
【００４７】
次に、実施例２にかかる弾性波デバイスの製造方法について説明する。図８に示す素子基板１００の製造方法は、後述する張り合わせの工程までは実施例１における図２等を用いて説明した製造方法と同様であるためその説明は省略する。図９（a）〜（ｄ）は蓋体３６０の製造方法を説明するための図である。  
【００４８】
図９(a)に示すように、蓋体樹脂部分３６となる樹脂シートの主面に、銅などの金属層MLを選択的に形成する。金属層の形成方法としては、メッキ法、蒸着法、スパッタリング法などから適宜選択することができ、また、当該金属層のパターニング方法としては、所謂フォトエッチング法、或いは選択メッキ法などを用いることができる。これにより、パターン５２、６２、７２を形成する。個の工程により、第一主面のパターンが形成される。樹脂シートは、例えば耐湿性の高いＬＣＰ樹脂からなり、樹脂シートの膜厚は、例えば２５μｍとすることができ、金属膜の膜厚は、例えば２０μｍとすることができる。  
【００４９】
さらに、図６（ｂ）に示すように、電解メッキ法等により、銅の膜の上にニッケルの膜Niを形成してもよい。ニッケルの膜厚は、例えば１０μｍとすることができる。さらに、図示はしないが、ニッケルの膜の上に金を形成してもよい。金の膜厚は、例えば０．０４μｍとすることができる。金の膜があると、後述する張り合わせの工程において、金錫半田との濡れ性が向上し、接合の信頼性がさらに向上する。
【００５０】
次に、図９（ｂ）に示すように、第一主面の逆の主面（第二主面）から、前記金属層に至る開孔８２を選択的に形成する。開孔８２の形成手段としては、フォトエッチング法、或いはレーザー光を用いた穿孔法を適用することができる。なお図９（ｂ）は図９（a）をひっくり返した図となっている。
【００５１】
次に、図９（ｃ）に示すように、メッキ法などによりビア８０を形成する。ビア８０は例えば銅により形成する。次に、第二主面上に、図９（a）における上記説明と同様の方法により金属膜を形成する。
【００５２】
次に、図９（ｄ）に示すように、入力端子５０、出力端子６０、グランド端子７０を形成する。かかる工程は前記金属層のパターニング方法と同様の手段を用いることができる。入力端子５０、出力端子６０、グランド端子７０の膜厚は、例えば、２０μｍとすることができる。以上の工程により、蓋体３６０を製造することができる。  
【００５３】
図９（e）に示すように、蓋体３６０と素子基板１００を熱圧着等により張り合わせれば、実施例２にかかる弾性波デバイスを得ることができる。張り合わせる前に、素子基板１００の環状金属層２６及び配線層５４、６４、７４上にニッケル膜Ni及び金錫半田ASを電解メッキ法などにより形成する。ニッケル膜Ni及び金錫半田ASの膜厚は、例えば、それぞれ１０μｍとすることができる。張り合わせは、例えば３００〜３５０℃で、圧着時間は１０分程度で行うことができる。この張り合わせ工程において、配線層５４，６４，７４と環状金属層２６の高さの差は、配線層５４，６４，７４上の金錫半田ASの方が、環状金属層２６上の金錫半田ASよりも、圧着により延びることによって、吸収される。また、融点の高い金錫半田ASを蓋体３６０と素子基板１００の接合に用いたのは、弾性波デバイス２００がモジュール基板に実装される際のリフローに耐えるようにするためである。  
【００５４】
蓋体３６０及び素子基板１００を複数個同時に形成し、張り合わせることにより、より効率的に弾性波デバイスを得ることができる。かかる場合、張り合わせた後にダイシング処理をすることにより個片化された個々の弾性波デバイスを得ることができる。  
【００５５】
また、実施例１及び２では、弾性表面波（ASＷ）デバイスを例に説明を行ったが、本構成は機能部上に中空パッケージ構造を有する他の弾性波デバイス（例えば、圧電薄膜共振子（ＦＢＡＲ）等）に対しても、同様に適用することが可能である。ASＷデバイスにおける機能部は、振動する櫛形電極（ＩＤＴ）の電極指を含み、ＦＢＡＲにおける機能部は、上部電極及び下部電極が圧電薄膜を挟んで対向する共振領域を含む。いずれの形態においても、環状金属層２６及び樹脂蓋体３０により、弾性波デバイスの機能部上の領域が中空部となるように、環状金属層２６の高さを調節する（環状金属層２６の上面が、弾性波素子の上面より高くなるようにする）ことが好ましい。  
【００５６】
以上、本発明の実施例について詳述したが、本発明はかかる特定の実施例に限定されるものではなく、特許請求の範囲に記載された本発明の要旨の範囲内において、種々の変形・変更が可能である。
【符号の説明】
【００５７】
１０      基板    １２      電極    １４      配線    １６      保護膜    １８      第１レジスト    ２０      シード層    ２２      第２レジスト    ２４      配線層    ２６      環状金属層    ３０      樹脂蓋体（樹脂シート）    ３２      第１樹脂層    ３４      第２樹脂層    ４０      貫通孔    ４２      金属バンプ
【図１】
2013258676.tif 000003
【図２】
2013258676.tif 000004
【図３】
2013258676.tif 000005
【図４】
2013258676.tif 000006
【図５】
2013258676.tif 000007
【図６】
2013258676.tif 000008
【図７】
2013258676.tif 000009
【図８】
2013258676.tif 000010
【図９】
2013258676.tif 000011